(57)【要約】【課題】稠度が高く、築盛性に優れる石膏スラリーを調製することが可能な歯科用石膏粉末を提供する。【解決手段】歯科用石膏粉末は、半水石膏１００質量部に対して、二水石膏０．５質量部以上３質量部以下、硫酸カリウム０．０５質量部以上３質量部以下及び水溶性の糖類０．１質量部以上１質量部以下を含む。【選択図】なし【特許請求の範囲】
【請求項１】
半水石膏１００質量部に対して、二水石膏０．５質量部以上３質量部以下、硫酸カリウム０．０５質量部以上３質量部以下及び水溶性の糖類０．１質量部以上１質量部以下を含むことを特徴とする歯科用石膏粉末。
【請求項２】
前記半水石膏１００質量部に対して、前記水溶性の糖類０．４質量部以上０．７質量部以下を含むことを特徴とする請求項１に記載の歯科用石膏粉末。
【発明の詳細な説明】
【技術分野】
【０００１】
本発明は、歯科用石膏粉末に関する。
【背景技術】
【０００２】
歯科分野においては、口腔内に装着されるインレー、クラウン、ブリッジ、部分床義歯、全部床義歯、歯科矯正用装置等の補綴物を作製する際、あるいは、患者へ説明する際に、口腔内の形状を再現した作業模型や顎模型等の歯科用模型が使用されている。また、歯科用模型を作製する際に、歯科用石膏粉末が使用されている。
【０００３】
歯科用石膏粉末は、通常、半水石膏を主成分とする
歯科医、歯科技工士等のユーザーは、歯科用模型を作製する際に、歯科用石膏粉末及び水を練和して、石膏スラリーを調製した後、口腔内の印象を採得した陰型内に石膏スラリーを注入して硬化させる。次に、歯科用模型を基に、補綴物が作製される。
【０００４】
石膏スラリーは、口腔内の状態の細部を再現するために、高い流動性が必要とされている。
【０００５】
特許文献１には、半水石膏１００重量部に対して、二水石膏２〜４重量部、硫酸カリウム０．５〜３重量部、ポリカルボン酸塩系の減水剤０．０５〜０．８重量部が配合され、その他の添加剤を合計で０．３重量部を超えて含まない歯科用石膏粉末が開示されている。
【先行技術文献】
【特許文献】
【０００６】
【特許文献１】特開２０１４−１８８３２５号公報
【発明の概要】
【発明が解決しようとする課題】
【０００７】
しかしながら、口腔内の状態の細部を再現すると共に、立体的な模型を作製するためには、稠度が高く、築盛性に優れる石膏スラリーが望まれている。
【０００８】
本発明の一態様は、上記の従来技術が有する問題に鑑み、稠度が高く、築盛性に優れる石膏スラリーを調製することが可能な歯科用石膏粉末を提供することを目的とする。
【課題を解決するための手段】
【０００９】
本発明の一態様は、歯科用石膏粉末において、半水石膏１００質量部に対して、二水石膏０．５質量部以上３質量部以下、硫酸カリウム０．０５質量部以上３質量部以下及び水溶性の糖類０．１質量部以上１質量部以下を含む。
【発明の効果】
【００１０】
本発明の一態様によれば、稠度が高く、築盛性に優れる石膏スラリーを調製することが可能な歯科用石膏粉末を提供することができる。
【発明を実施するための形態】
【００１１】
次に、本発明を実施するための形態を説明する。
【００１２】
歯科用石膏粉末は、半水石膏１００質量部に対して、二水石膏０．５〜３質量部、硫酸カリウム０．０５〜３質量部及び水溶性の糖類０．１〜１質量部を含む。これにより、所定量の歯科用石膏粉末及び水を練和すると、稠度が高く、築盛性に優れる石膏スラリーを調製することができる。具体的には、石膏スラリーは、静置すると、低い流動性を示し、振動あるいは荷重を印加すると、高い流動性を示す、チキソトロピー性を発現することができる。
【００１３】
ここで、水溶性の糖類の代わりに、非水溶性の糖類を用いると、石膏スラリーの稠度が低下する。
【００１４】
半水石膏に対する二水石膏の質量比が０．５％未満であると、石膏スラリーの硬化性が低下し、３％を超えると、石膏スラリーの稠度が低下する。半水石膏に対する二水石膏の質量比は、１〜２％であることが好ましい。
【００１５】
半水石膏に対する硫酸カリウムの質量比が０．０５％未満であると、石膏スラリーの硬化性が低下し、３％を超えると、石膏スラリーの稠度が低下する。半水石膏に対する硫酸カリウムの質量比は、０．０５〜１％であることが好ましい。
【００１６】
半水石膏に対する水溶性の糖類の質量比が０．１％未満であると、石膏スラリーの稠度が低下し、１％を超えると、石膏スラリーの硬化性及び築盛性が低下する。半水石膏に対する水溶性の糖類の質量比は、０．４〜０．７％であることが好ましい。
【００１７】
半水石膏は、α半水石膏及び／又はβ半水石膏である。
【００１８】
二水石膏は、天然石膏及び／又は化学石膏である。
【００１９】
化学石膏は、硫酸と炭酸カルシウムから合成してもよいが、その多くは、各種の化学プロセスの副産物として生成する副生石膏である。
【００２０】
水溶性の糖類としては、水溶性の単糖類、多糖類、環状多糖類及びこれらの誘導体であれば、特に限定されないが、グルコース、フルクトース、マルトース、サッカロース、ラクトース、トレハロース、デキストリン、シクロデキストリン、ペクチン、キサンタンガム、グアーガム等が挙げられ、二種以上を併用してもよい。
【００２１】
なお、水溶性の糖類とは、非水溶性の単糖類、多糖類又は環状多糖類が可溶化処理されている水溶性の化合物を含む。
【００２２】
また、歯科用石膏粉末を作製する際に配合する水溶性の糖類の形態は、粉末状、粒状、懸濁液、水溶液、その他液状化させた状態のいずれでも可能である。
【００２３】
歯科用石膏粉末は、硬化膨張抑制剤、着色剤、硬化遅延剤等の添加剤をさらに配合してもよい。
【００２４】
硬化膨張抑制剤としては、特に限定されないが、酒石酸塩等が挙げられる。
【００２５】
硬化遅延剤としては、特に限定されないが、クエン酸塩、ホウ酸塩、酢酸塩等が挙げられる。
【００２６】
半水石膏に対する添加剤の質量比は、通常、０．３％未満である。
【００２７】
石膏スラリーは、歯科用石膏粉末及び水を練和することにより調製することができる。
【００２８】
歯科用石膏粉末に対する水の質量比は、通常、１８〜２８％である。
【００２９】
石膏スラリーを任意の形状に成型した後、硬化させることにより、歯科用模型を作製することができる。
【実施例】
【００３０】
本発明について、実施例を挙げて詳細に説明するが、本発明は、実施例に限定されない。
【００３１】
＜実施例１〜１１及び比較例１〜３＞
混合撹拌機を用いて、所定の配合［質量部］（表１、２参照）で、α半水石膏、二水石膏、硫酸カリウム、糖類（サッカロース、グルコース、フルクトース、ラクトース、デキストリン、キサンタンガム又はセルロース）及びクエン酸ナトリウムを３０分間混合し、歯科用石膏粉末を得た。
【００３２】
＜石膏スラリーの調製＞
歯科用石膏粉末１００ｇ及び水道水２５ｇをラバーボウルに入れた後、スパチュラを用いて練和し、石膏スラリーを得た。
【００３３】
次に、石膏スラリーの硬化性、稠度及び築盛性を評価した。
【００３４】
＜硬化性＞
ＪＩＳ  Ｔ６６０５：２００５に定められた方法により、石膏スラリーの硬化時間を測定した。なお、石膏スラリーの硬化時間が４分００秒以上５分３０秒以下である場合を◎、５分３０秒を超えて６分以下である場合を○、６分を超える場合を×として、判定した。
【００３５】
なお、ユーザーが歯科用模型を作製する際の操作余裕を考慮すると、石膏スラリーの硬化時間が４分００秒以上であることが好ましい。
【００３６】
＜稠度＞
直径２０ｍｍ、容量１０ｍＬのシリンジに石膏スラリーを填入した後、練和開始より９０秒後にガラス板上に石膏スラリーを静かに押し出し、練和開始より１２０秒後に１２０ｇのおもりを乗せた。次に、石膏スラリーが硬化した後、最大径及び最小径を測定し、平均値を算出し、稠度とした。なお、稠度が４１ｍｍを超える場合を◎、３９ｍｍを超えて４１ｍｍ以下である場合を○、３９ｍｍ以下である場合を×として、判定した。
【００３７】
＜築盛性＞
直径２０ｍｍ、容量１０ｍＬのシリンジに石膏スラリーを填入した後、練和開始より９０秒後にガラス板上に石膏スラリーを静かに押し出した。次に、石膏スラリーが硬化した後、最大径及び最小径を測定し、平均値を算出し、自然フローとした。なお、自然フローが２７ｍｍ以下である場合を◎、２７ｍｍを超えて３０ｍｍ以下である場合を○、３０ｍｍを超える場合を×として、判定した。
【００３８】
表１、２に、石膏スラリーの硬化性、稠度及び築盛性の評価結果を示す。
【００３９】
【表１】
2017055850.tif 000002
【００４０】
【表２】
2017055850.tif 000003
【００４１】
表１、２から、実施例１〜１１の歯科用石膏粉末は、稠度が高く、硬化性及び築盛性に優れる石膏スラリーを調製できることがわかる。
【００４２】
一方、比較例１の歯科用石膏粉末は、水溶性の糖類を含まないため、石膏スラリーの稠度が低下する。
【００４３】
比較例２の歯科用石膏粉末は、半水石膏に対する水溶性の糖類の質量比が２％であるため、石膏スラリーの硬化性及び築盛性が低下する。
【００４４】
比較例３の歯科用石膏粉末は、水溶性の糖類の代わりに、非水溶性の糖類であるセルロースを含むため、石膏スラリーの稠度が低下する。